СТОМАТОЛОГИЧЕСКИЙ ВОССТАНОВИТЕЛЬНЫЙ МАТЕРИАЛ, СПОСОБ ЕГО ИЗГОТОВЛЕНИЯ И СТЕКЛОКЕРАМИКА

1. Способ изготовления стоматологического восстановительного материала, содержащего стеклокерамику на основе силиката лития, в котором
а) аморфное стекло подвергают по меньшей мере однократной термической обработке при температуре от 450°C до 1100°C с получением полупрозрачной и окрашенной в цвет зуба стеклокерамики с прочностью по меньшей мере 250 МПа (измеренной в соответствии с DIN ISO 6872), и имеющей цвет зуба, причем в ходе указанной по меньшей мере однократной термической обработки происходит по меньшей мере частичная кристаллизация за счет повышенных температур, и
б) из указанной стеклокерамики получают стоматологический восстановительный материал для непосредственного стоматологического применения, обладающий прочностью по меньшей мере 200 МПа (измеренной в соответствии с DIN ISO 6872), с помощью процесса съема материала.
2. Способ по п. 1, отличающийся тем, что указанное аморфное стекло имеет следующий состав:
2
55-70% по весу, предпочтительно 55-64% по весу SiO,
2
2
10-25% по весу, предпочтительно 15-22% по весу LiO, более предпочтительно 17-20% по весу LiO,
2
2
8-20% по весу стабилизатора, выбранного из группы, состоящей из оксидов Zr, Hf, Ge, La, Y, Се, Ti, Zn или их смесей, предпочтительно ZrO, HfO или их смесей,
2
3
0-10% по весу, предпочтительно 0,1-8% по весу, более предпочтительно 0,5-5% по весу AlO,
2
2
0-10% по весу, предпочтительно 0,1-8% по весу, более предпочтительно 0,5-5% по весу КО и/или NaO,
2
5
0-8% по весу PO, предпочтительно 2-8% по весу, и
0-20% по весу, предпочтительно 0-10% по весу добавок.
3. Способ по п. 1, отличающийся тем, что указанная термическая обработка представляет собой обработку в одну стадию при температуре от 600°C до 950°C, предпочтительно от 780 до 900°C, или указанная термическая обработка представляет собой обработку в две стадии, при этом первая температура составляет от 600 до 800°C, а вторая температура - от 780 до 900°C.
4. Способ по п. 1, отличающийся тем, что указанные добавки выбраны из группы, состоящей из агентов для зарождения кристаллов, флуоресцентных агентов, красителей, предпочтительно придающих окраску стеклу оксидов и/или красящих пигментов, и их смесей.
5. Способ по п. 4, отличающийся тем, что указанные агенты для зарождения кристаллов выбраны из группы, состоящей из оксида фосфора, оксида титана, оксида олова, смесей указанных веществ, и благородных металлов, предпочтительно в количестве от 1 до 10% по весу, более предпочтительно от 2 до 8% по весу, и наиболее предпочтительно от 4 до 8% по весу.
6. Способ по п. 4, отличающийся тем, что указанные флуоресцентные агенты выбраны из группы, состоящей из оксидов висмута, редкоземельных элементов, таких как неодим, празеодим, самарий, европий, тербий, диспрозий, гольмий, эрбий, и смесей указанных веществ, предпочтительно в количестве от 0,1 до 5% по весу, более предпочтительно от 0,5 до 4% по весу, и наиболее предпочтительно от 1 до 3% по весу.
7. Способ по п. 4, отличающийся тем, что придающие окраску стеклу оксиды выбраны из группы из оксидов железа, титана, церия, меди, хрома, кобальта, никеля, марганца, селена, серебра, индия, золота, ванадия, редкоземельных элементов, таких как неодим, празеодим, самарий, европий, тербий, диспрозий, гольмий, эрбий, иттрий, и смесей указанных веществ, предпочтительно в количестве от 0,1 до 6% по весу, более предпочтительно от 0,5 до 5% по весу, и наиболее предпочтительно от 1 до 4% по весу, и/или красящие пигменты представляют собой легированные шпинели, предпочтительно присутствующие в количестве от 0,1 до 6% по весу, более предпочтительно от 0,5 до 5% по весу, и наиболее предпочтительно от 1 до 4% по весу.
8. Способ по любому из пп. 1-7, отличающийся тем, что указанные добавки выбраны из группы, состоящей из оксида бора, фтора, оксида бария, оксида стронция, оксида магния, оксида цинка, оксида кальция, оксида иттрия, оксида титана, оксида ниобия, оксида тантала, оксида лантана, и смесей указанных веществ, предпочтительно в количестве от 0,1 до 5% по весу.
9. Способ по любому из пп. 1-7, отличающийся тем, что процесс съема материала представляет собой субтрактивный процесс, предпочтительно выбранный из группы, состоящей из фрезерования, шлифования и лазерной абляции, предпочтительно в виде процесса САМ.
10. Способ по любому из пп. 1-7, отличающийся тем, что перед стоматологическим применением стоматологический восстановительный материал подвергают конечной обработке, предпочтительно представляющей собой полировку, глазурование, герметизацию, нанесение покрытия и облицовку облицовочной керамикой или глазурью.
11. Полупрозрачная и окрашенная в цвет зуба стеклокерамика, обладающая прочностью по меньшей мере 250 МПа (измеренной в соответствии с DIN ISO 6872) и имеющая следующий состав:
2
55-70% по весу SiO,
2
10-25% по весу LiO,
8-20% по весу стабилизатора из группы, состоящей из Zr, Hf, Ge, La, Y, Се, Ti, Zn, или их смесей,
2
3
0-10% по весу AlO,
2
2
0-10% по весу КО и/или NaO, и
0-20% по весу добавок.
12. Стеклокерамика по п. 11, отличающаяся тем, что указанная стеклокерамика имеет следующий состав:
2
55-64% по весу SiO,
2
15-22% по весу, предпочтительно 17-20% по весу LiO,
2
2
8-20% по весу, предпочтительно 10-15% по весу стабилизатора из группы, состоящей из ZrO, HfO или их смесей,
2
3
0-10% по весу, предпочтительно 0,1-8% по весу, и более предпочтительно 1-5% по весу AlO,
2
2
0-10% по весу, предпочтительно 0,1-5% по весу KO и/или NaO,
2
5
0-8% по весу, предпочтительно 2-8% по весу PO, и
0-20% по весу, предпочтительно 0,1-10% по весу добавок.
13. Стеклокерамика по любому из пп. 11 или 12, отличающаяся тем, что стеклокерамика обладает стабильностью размеров, что позволяет осуществлять механическую обработку указанной стеклокерамики с помощью процесса удаления материала.
14. Стоматологический восстановительный материал, получаемый по способу по любому из пп. 1-10.
15. Стоматологический восстановительный материал по п. 14, отличающийся тем, что указанный стоматологический восстановительный материал имеет степень кристаллизации по меньшей мере 5%, предпочтительно 50%, и/или указанный стоматологический восстановительный материал имеет прочность по меньшей мере 200 МПа, предпочтительно по меньшей мере 300 МПа (измеренную в соответствии с DIN ISO 6872).
16. Стоматологический восстановительный материал по любому из пп. 14 или 15, отличающийся тем, что указанный стоматологический восстановительный материал подвергают конечной обработке, предпочтительно представляющей собой полировку, глазурование, герметизацию, нанесение покрытия или облицовку облицовочной керамикой или глазурью, и окончательно обработанный стоматологический восстановительный материал имеет прочность по меньшей мере 250 МПа, предпочтительно 300 МПа (измеренную в соответствии с DIN ISO 6872).